(57)【要約】  イオンビームと共に使用される、加工対象物に近接して配置された補助プラズマ源を有するシステムが開示される。補助プラズマ源を使用して、イオン及びラジカルを生成し、それらは、加工対象物に向けてドリフトし、膜を形成し得る。次いで、イオンビームを使用して、エネルギーを供給することによって、イオン及びラジカルが加工対象物を処理することができる。更に、システムの様々な用途も開示される。例えば、該システムは、堆積、注入、エッチング、前処理、及び後処理を含む様々なプロセス向けに使用され得る。補助プラズマ源を加工対象物に近接して位置付けることによって、以前は不可能であったプロセスが実行できる。更に、エンドステーションから加工対象物を取り出すことなく、洗浄と注入又は注入と安定化処理のような２つの異種プロセスを行うことができる。【選択図】図２
2021528817.tif 000002
【特許請求の範囲】
【請求項１】
イオンビームを生成するために使用されるイオンを生成するためのイオン源、及び
加工対象物に近接して配置された補助プラズマ源を備え、前記補助プラズマ源は、前記加工対象物に向けてイオン及びラジカルを放出するように方向付けられた出口開孔を有する、半導体処理システム。
【請求項２】
前記イオン源は、ビームライン注入システムの構成要素である、請求項１に記載の半導体処理システム。
【請求項３】
前記補助プラズマ源は、外側ハウジング、アンテナ、及び前記アンテナに通じているRF電源を備える、請求項１に記載の半導体処理システム。
【請求項４】
前記イオンビームが前記加工対象物に衝突する箇所において、前記ラジカル及び前記イオンが前記加工対象物に向けられるように、前記出口開孔が方向付けられている、請求項１に記載の半導体処理システム。
【請求項５】
前記イオンビームと平行な方向において、前記ラジカル及び前記イオンが前記加工対象物に向けられるように、前記出口開孔が方向付けられている、請求項１に記載の半導体処理システム。
【請求項６】
前記補助プラズマ源は、前記イオンが前記加工対象物に引き付けられるようにバイアスされている、請求項１に記載の半導体処理システム。
【請求項７】
前記加工対象物が内部に配置されたエンドステーションを備え、前記補助プラズマ源が、前記エンドステーション内に配置されている、請求項１に記載の半導体処理システム。
【請求項８】
前記エンドステーション内に配置されたヒータを備える、請求項７に記載の半導体処理システム。
【請求項９】
前記補助プラズマ源から分離して、前記エンドステーション内に配置されたプラズマフラッドガンを備える、請求項７に記載の半導体処理システム。
【請求項１０】
所望の種のイオンを加工対象物の中に注入する方法であって、
前記所望の種を含むガスを用いて補助プラズマ源内にプラズマを生成することを含み、前記補助プラズマ源は前記加工対象物に近接して位置付けられ、前記プラズマからのイオン及びラジカルが、前記補助プラズマ源を出て、前記加工対象物に向けて移動し、
前記方法は更に、
前記補助プラズマ源とは異なるイオン源を使用して生成されたイオンビームを用いて、前記補助プラズマ源からの前記イオン及び前記ラジカルを加工対象物の中に叩き込むことを含む、方法。
【請求項１１】
前記イオンビームは不活性種を含む、請求項１０に記載の方法。
【請求項１２】
前記イオンビームが前記加工対象物に衝突する箇所において、前記プラズマからの前記イオン及び前記ラジカルが前記加工対象物に向けられる、請求項１０に記載の方法。
【請求項１３】
前記イオンビームが前記加工対象物に衝突する箇所において、前記イオン及び前記ラジカルが前記加工対象物の表面上に膜を形成する、請求項１２に記載の方法。
【請求項１４】
前記所望の種は、第III族、第IV族、又は第V族の元素を含有する分子を含む、請求項１０に記載の方法。
【請求項１５】
加工対象物を処理する方法であって、
エッチング種を含むガスを用いて補助プラズマ源内にプラズマを生成することを含み、前記補助プラズマ源は、エンドステーション内で前記加工対象物に近接して位置付けられ、前記プラズマからのイオン及びラジカルが、前記補助プラズマ源を出て、前記加工対象物の表面上の自然酸化物層と反応し、
前記方法は更に、
前記反応の後で前記加工対象物を加熱することを含み、熱が、前記加工対象物上の前記自然酸化物層の昇華をもたらし、
前記方法は更に、
前記補助プラズマ源とは異なるイオン源を使用して生成されたイオンビームを用いて、前記加工対象物上で更なるプロセスを実行することを含み、前記加工対象物は前記エンドステーション内に留まる、方法。
【請求項１６】
前記エッチング種は、アンモニアとNF3とから成る群から選択される、請求項１５に記載の方法。
【請求項１７】
前記加工対象物の一部分が前記プラズマに曝露され、次いで、熱に曝露されるように、前記加工対象物が走査される、請求項１５に記載の方法。
【請求項１８】
前記生成すること及び前記加熱することは、前記加工対象物の前記表面が洗浄されるまで繰り返される、請求項１５に記載の方法。
【請求項１９】
加工対象物をエッチングする方法であって、
エッチング種を含むガスを用いて補助プラズマ源内にプラズマを生成することを含み、前記補助プラズマ源は前記加工対象物に近接して位置付けられ、前記プラズマからのイオン及びラジカルが、前記補助プラズマ源を出て、前記加工対象物の一部分に向けて移動し、前記加工対象物の前記一部分上に膜を形成し、
前記方法は更に、
前記補助プラズマ源とは異なるイオン源を使用して生成されたイオンビームを用いて、エネルギーを供給し、前記加工対象物をエッチングすることを含む、方法。
【請求項２０】
前記エッチング種はハロゲンを含む、請求項１９に記載の方法。
【請求項２１】
前記エッチング種はCF4及び酸素を含む、請求項１９に記載の方法。
【請求項２２】
前記エッチング種は水素を含み、自然酸化物層がエッチングされる、請求項１９に記載の方法。
【請求項２３】
前記イオンビームは不活性ガスを含む、請求項１９に記載の方法。
【請求項２４】
前記イオンビームは、前記膜が生成されている間に、前記加工対象物の前記一部分に向けられる、請求項１９に記載の方法。
【請求項２５】
前記イオンビームは、前記膜が生成された後で、前記加工対象物の前記一部分に向けられる、請求項１９に記載の方法。
【請求項２６】
加工対象物上に材料を堆積させる方法であって、
プロセスガスを用いて補助プラズマ源内にプラズマを生成することを含み、前記補助プラズマ源は前記加工対象物に近接して位置付けられ、前記プラズマからのイオン及びラジカルが、前記補助プラズマ源を出て、前記加工対象物の一部分に向けて移動し、前記加工対象物の前記一部分上に膜を形成し、
前記方法は更に、
前記補助プラズマ源とは異なるイオン源を使用して生成されたイオンビームを用いて、エネルギーを供給し、前記加工対象物上に前記材料を堆積させることを含む、方法。
【請求項２７】
前記プロセスガスはCH4を含み、前記イオンビームは第IV族の元素を含む、請求項２６に記載の方法。
【請求項２８】
前記イオンビームのみを用いて生成され得るよりもボックス状のプロファイルが生成される、請求項２６に記載の方法。
【請求項２９】
加工対象物を処理する方法であって、
イオンビームを用いて加工対象物に向けてイオンを導くことと、
プロセスガスを用いて補助プラズマ源内にプラズマを生成することとを含み、前記補助プラズマ源は、エンドステーション内で前記加工対象物に近接して位置付けられ、前記プラズマからのイオン及びラジカルが、前記補助プラズマ源を出て、前記加工対象物の表面と反応し、
前記方法は更に、
前記反応の後で前記加工対象物を加熱することを含み、熱が、前記加工対象物の前記表面上で前記イオンビームによって引き起こされた損傷を修復する、方法。
【請求項３０】
前記イオンビームを使用して、イオンを前記加工対象物の中に注入する、請求項２９に記載の方法。
【請求項３１】
前記加工対象物の一部分が前記プラズマに曝露され、次いで、熱に曝露されるように、前記加工対象物が走査される、請求項２９に記載の方法。
【請求項３２】
前記加工対象物が、摂氏１００度と摂氏５００度の間の温度まで加熱される、請求項２９に記載の方法。
【請求項３３】
前記プロセスガスは、水素／窒素の混合物を含む、請求項２９に記載の方法。
【請求項３４】
前記生成すること及び前記加熱することの前に、前記加工対象物の全体が前記イオンビームによって処理される、請求項２９に記載の方法。
【請求項３５】
前記加工対象物の一部分が前記イオンビームによって処理され、同時に、第２の部分が前記プラズマと反応する、請求項２９に記載の方法。
【発明の詳細な説明】
【技術分野】
【０００１】
本出願は、２０１８年６月２２日に出願された米国特許出願第16/015,323号の優先権を主張し、その開示は、その全体が参照により本明細書に組み込まれる。
【０００２】
本開示の実施形態は、インライン表面エンジニアリングソース（inline surface engineering source）を使用する半導体処理システム及び方法に関し、特に、イオンビームと併せて使用される加工対象物（workpiece）に近接したイオン及びラジカルのソースの使用に関する。
【背景技術】
【０００３】
半導体デバイスの製造は、複数の離散的で複雑なプロセスを含む。１つのそのようなプロセスは、ドーパント材料が加工対象物の中に注入される注入プロセスであってよい。別の１つのプロセスは、材料が加工対象物上に堆積される堆積プロセスであってよい。更に別の１つのプロセスは、材料が加工対象物から除去されるエッチングプロセスであってよい。
【０００４】
所望の経路に沿ってイオンを導くために、電極、質量分析器、四重極レンズ（quadrupole lens）、及び加速／減速段などの、複数の構成要素を有するビームラインシステムが使用される。光学システムのように、ビームラインシステムは、イオンの経路を曲げ、そのイオンを集束させることによって、イオンを操作する。
【０００５】
幾つかの実施形態では、リボンイオンビームが生成される。リボンイオンビームは、縦長というよりはかなり幅広いイオンビームである。別の言い方をすると、加工対象物において測定されるその幅をその高さで割ったものとして定義されるリボンイオンビームのアスペクト比は、２０より上などの非常に高いものであり得る。幾つかの実施形態では、リボンビームの幅が、処理されている加工対象物の直径よりも広い。
【０００６】
長い年月を経て、イオン注入装置は、エネルギーフィルタ、コリメータ、スキャニングシステム、並びにより最近では分子イオン源、極低温及び高温注入機能の使用を組み込んだ高度に洗練されたツールになってきた。メモリ及びロジックのアーキテクチャが拡大し続け、ゲート・オール・アラウンド（Gate-all-around）のような複雑な構造が実現可能になるにつれて、イオン注入に則した表面近傍のプロセスを制御し修正することがますます求められている。これらの表面近傍のプロセスには、自然酸化物洗浄、表面安定化処理、欠陥率を低減させるための新しい損傷工学技法、表面からビームラインにありきたりな典型的逆行プロファイル（retrograde profile）への段階的なプロファイル、及びイオンビームそのものが表面上の反応に対する触媒である選択的処理が含まれ得る。
【０００７】
したがって、イオンビームと併せて加工対象物の表面近傍でプロセスを実行するように、加工対象物に近接してインライン表面エンジニアリングソースを生成するための半導体処理システム及び方法が存在すれば、有益であろう。
【発明の概要】
【０００８】
イオンビームと共に使用される、加工対象物に近接して配置された補助プラズマ源を有するシステムが開示される。補助プラズマ源を使用して、加工対象物に向けてドリフトし膜を形成し得るイオン及びラジカルを生成する。次いで、イオン及びラジカルが加工対象物を処理できるように、イオンビームを用いてエネルギーを供給する。更に、システムの様々な用途も開示される。例えば、該システムは、堆積、注入、エッチング、前処理、及び後処理を含む様々なプロセス向けに使用され得る。補助プラズマ源を加工対象物に近接して位置付けることによって、以前には不可能であったプロセスが行える場合がある。また、エンドステーションから加工対象物を取り外すことなしに、洗浄と注入又は注入と安定化処理などの、２つの異種プロセスを実行することができる。
【０００９】
別の一実施形態によれば、半導体処理システムが開示される。半導体処理システムは、イオンビームを生成するイオン源と、加工対象物に近接して配置された補助プラズマ源とを備え、補助プラズマ源は、加工対象物に向けてイオン及びラジカルを放出するように方向付けられた出口開孔を有する。幾つかの実施形態では、イオン源が、ビームライン注入システムの構成要素である。特定の実施形態では、補助プラズマ源が、外側ハウジング、外側ハウジング内に配置されたアンテナ、及びアンテナと通じているRF電源を備える。他の実施形態では、補助プラズマ源が、外側ハウジング、外側ハウジングの外側に配置され且つ外側ハウジングの壁に近接するアンテナ、及びアンテナと通じているRF電源を備える。特定の実施形態では、イオンビームが加工対象物に衝突する箇所において、ラジカル及びイオンが加工対象物に向けられるように、出口開孔が方向付けられる。他の実施形態では、イオンビームに平行な方向において、ラジカル及びイオンが加工対象物に向けられるように、出口開孔が方向付けられる。特定の実施形態では、イオンが加工対象物に引き付けられるように、補助プラズマ源がバイアスされる。幾つかの実施形態では、システムが、加工対象物が配置されるエンドステーションを備え、補助プラズマ源が、エンドステーション内に配置される。幾つかの実施形態では、ヒータが、エンドステーション内に配置される。特定の実施形態では、補助プラズマ源から分離したプラズマフラッドガン（plasma flood gun）が、エンドステーション内に配置される。
【００１０】
別の一実施形態によれば、所望の種のイオンを加工対象物の中に注入する方法が開示される。該方法は、所望の種を含むガスを用いて補助プラズマ源内にプラズマを生成することを含み、補助プラズマ源は加工対象物に近接して位置付けられ、プラズマからのイオン及びラジカルが、補助プラズマ源を出て、加工対象物に向けて移動し、該方法は更に、補助プラズマ源とは異なるイオン源を使用して生成されたイオンビームを用いて、補助プラズマ源からのイオン及びラジカルを加工対象物の中に叩き込む（knock into）ことを含む。幾つかの実施形態では、イオンビームが不活性種を含む。特定の実施形態では、イオンビームが加工対象物に衝突する箇所において、プラズマからのイオン及びラジカルが加工対象物に向けられる。幾つかの実施形態では、イオンビームが加工対象物に衝突する箇所において、イオン及びラジカルが加工対象物の表面上に膜を形成する。特定の実施形態では、所望の種が、第III族、第IV族、又は第V族の元素を含有する分子を含む。
【００１１】
別の一実施形態によれば、加工対象物を処理する方法が開示される。該方法は、エッチング種を含むガスを用いて補助プラズマ源内にプラズマを生成することを含み、補助プラズマ源は、エンドステーション内で加工対象物に近接して位置付けられ、プラズマからのイオン及びラジカルが、補助プラズマ源を出て、加工対象物の表面上の自然酸化物層と反応し、該方法は更に、反応の後で加工対象物を加熱することを含み、熱が、加工対象物上の自然酸化物層の昇華をもたらし、該方法は更に、補助プラズマ源とは異なるイオン源を使用して生成されたイオンビームを用いて、加工対象物上で更なるプロセスを実行することを含み、加工対象物はエンドステーション内に留まる。特定の実施形態では、エッチング種が、アンモニアとNF3とから成る群から選択される。幾つかの実施形態では、加工対象物の一部分がプラズマに曝露され、次いで、熱に曝露されるように、加工対象物が走査（scan）される。幾つかの実施形態では、生成すること及び加熱することが、加工対象物の表面が洗浄されるまで繰り返される。
【００１２】
別の一実施形態によれば、加工対象物をエッチングする方法が開示される。該方法は、エッチング種を含むガスを用いて補助プラズマ源内にプラズマを生成することを含み、補助プラズマ源は加工対象物に近接して位置付けられ、プラズマからのイオン及びラジカルが、補助プラズマ源を出て、加工対象物の一部分に向けて移動し、加工対象物の一部分上に膜を形成し、該方法は更に、補助プラズマ源とは異なるイオン源を使用して生成されたイオンビームを用いて、エネルギーを供給し、加工対象物をエッチングすることを含む。特定の実施形態では、エッチング種がハロゲンを含む。幾つかの実施形態では、エッチング種がCF4及び酸素を含む。特定の実施形態では、エッチング種が水素を含み、自然酸化物層がエッチングされる。幾つかの実施形態では、イオンビームが不活性ガスを含む。特定の実施形態では、膜が生成されている間に、イオンビームが加工対象物のその一部分に向けられる。特定の実施形態では、膜が生成された後で、イオンビームが加工対象物のその一部分に向けられる。
【００１３】
別の一実施形態によれば、加工対象物上に材料を堆積させる方法が開示される。該方法は、プロセスガスを用いて補助プラズマ源内にプラズマを生成することを含み、補助プラズマ源は加工対象物に近接して位置付けられ、プラズマからのイオン及びラジカルが、補助プラズマ源を出て、加工対象物の一部分に向けて移動し、加工対象物の一部分上に膜を形成し、該方法は更に、補助プラズマ源とは異なるイオン源を使用して生成されたイオンビームを用いて、エネルギーを供給し、加工対象物上に材料を堆積させることを含む。特定の実施形態では、プロセスガスがCH4を含み、イオンビームは第IV族の元素を含む。幾つかの実施形態では、イオンビームのみを使用して生成され得るよりもボックス状のプロファイル（box-like profile）が生成される。
【００１４】
別の一実施形態によれば、加工対象物を処理する方法が開示される。該方法は、イオンビームを用いて加工対象物に向けてイオンを導くことと、プロセスガスを用いて補助プラズマ源内にプラズマを生成することとを含み、補助プラズマ源は、エンドステーション内で加工対象物に近接して位置付けられ、プラズマからのイオン及びラジカルが、補助プラズマ源を出て、加工対象物の表面と反応し、該方法は更に、反応の後で加工対象物を加熱することを含み、熱が、加工対象物の表面上でイオンビームによって引き起こされた損傷を修復する。特定の実施形態では、イオンビームを用いて、イオンを加工対象物の中に注入する。幾つかの実施形態では、加工対象物の一部分がプラズマに曝露され、次いで、熱に曝露されるように、加工対象物が走査される。幾つかの実施形態では、加工対象物が、摂氏１００度と摂氏５００度の間の温度まで加熱される。特定の実施形態では、プロセスガスが、水素／窒素の混合物を含む。幾つかの実施形態では、生成すること及び加熱することの前に、加工対象物の全体が、イオンビームによって処理される。特定の実施形態では、加工対象物の一部分が、イオンビームによって処理され、同時に、第２の部分が、プラズマと反応する。
【００１５】
本開示をより良く理解するために、参照により本明細書に組み込まれる添付の図面を参照する。
【図面の簡単な説明】
【００１６】
【図１】一実施形態による、インライン表面エンジニアリングソースと共に使用され得る、リボンイオンビームを生成するためのビームライン注入システムの典型的な図である。
【図２】一実施形態による、図１のエンドステーションを示す。
【図３Ａ】一実施形態による、図２の補助プラズマ源を示す。
【図３Ｂ】別の一実施形態による、図２の補助プラズマ源を示す。
【図４Ａ】一実施形態による、図２のエンドステーションの構成を示す。
【図４Ｂ】別の一実施形態による、図２のエンドステーションの構成を示す。
【図５】図４Ａのエンドステーションを使用するイオン注入を示す。
【図６】１つの前処理プロセスの典型的なフローチャートを示す。
【図７】１つの後処理プロセスの典型的なフローチャートを示す。
【図８】別の一実施形態による、インライン表面エンジニアリングソースを使用する半導体処理システムを示す。
【発明を実施するための形態】
【００１７】
図１は、一実施形態による、インライン表面エンジニアリングソースと共に使用され得る、ビームラインイオン注入システムを示している。ビームラインイオン注入システムは、リボンイオンビームを用いて加工対象物を処理するために使用され得る。
【００１８】
ビームラインイオン注入システムは、イオン源チャンバを画定する複数のチャンバ壁を備えるイオン源１００を含む。特定の実施形態では、イオン源１００が、RFイオン源であってよい。この実施形態では、RFアンテナが、誘電体窓（dielectric window）に対して配置されてよい。この誘電体窓は、チャンバ壁のうちの１つの一部又は全部を備えてよい。RFアンテナは、銅などの導電性材料を含んでよい。RF電源は、RFアンテナと電気的に通じている。RF電源は、RFアンテナにRF電圧を供給することができる。RF電源によって供給される電力は、０．１と１０kWの間であってよく、１と１００MHzの間などの任意の適切な周波数であってよい。更に、RF電源によって供給される電力をパルス化してもよい。
【００１９】
別の一実施形態では、カソードが、イオン源チャンバ内に配置される。フィラメントが、カソードの後方に配置され、電子を放出するようにエネルギー供給される。これらの電子は、カソードに引きつけられ、今度は、カソードが、イオン源チャンバの中に電子を放出する。このカソードは、フィラメントから放出される電子によって間接的に加熱されるため、間接加熱カソード（IHC）と称され得る。
【００２０】
他の実施形態も可能である。例えば、バーナス（Bernas）イオン源、容量結合プラズマ（CCP）源、マイクロ波又はECR（electron-cyclotron-resonance）イオン源などによって、プラズマを異なるやり方で生成することができる。プラズマが生成されるやり方は、本開示によって限定されない。
【００２１】
抽出プレートと称される１つのチャンバ壁は、抽出開孔を含む。抽出開孔は、そこを通してイオン源チャンバ内で生成されたイオン１が抽出され、加工対象物１０に向けられるところの開口部であってよい。加工対象物１０は、シリコンウエハであってよく、或いは、GaAs、GaN、若しくはGaPなどの半導体製造向けに適した別のウエハであってもよい。抽出開孔は、任意の適切な形状であってよい。特定の実施形態では、抽出開孔が、幅（x‐寸法）と称される１つの寸法を有する卵型又は矩形状であってよく、これは、高さ（y‐寸法）と称される第２の寸法よりもはるかに大きくてよい。
【００２２】
イオン源１００の抽出開孔の外側且つ近傍には、抽出光学素子１１０が配置されている。特定の実施形態では、抽出光学素子１１０が、１以上の電極を備える。各電極は、内部に開孔が配置された単一の導電性構成要素であってよい。代替的には、各電極が、２つの導電性構成要素の間に開孔を生成するように離間した当該２つの導電性構成要素を含んでよい。電極は、タングステン、モリブデン、又はチタンなどの金属であってよい。電極のうちの１以上は、接地（ground）に電気接続されていてよい。特定の実施形態では、電極のうちの１以上が、電極電源を使用してバイアスされてよい。電極電源を使用して、抽出開孔を通してイオンを引き付けるように、イオン源に対して電極のうちの１以上をバイアスすることができる。抽出開孔と抽出光学素子内の開孔とは、イオン１が両方の開孔を通過するように整列している。
【００２３】
抽出光学素子１１０の下流に位置するのは、第１の四重極レンズ１２０であってよい。第１の四重極レンズ１２０は、システム内の他の四重極レンズと協働して、イオン１をイオンビームに集束させる。
【００２４】
第１の四重極レンズ１２０の下流に位置するは、質量分析器１３０である。質量分析器１３０は、磁場を使用して、抽出されたイオン１の経路を導く。磁場は、それらのイオンの質量と電荷に従ってイオンの飛行経路に影響を与える。分解開孔（resolving aperture）１５１を有する質量分解デバイス（mass resolving device）１５０は、質量分析器１３０の出力部（すなわち、遠位端）に配置される。磁場を適切に選択することによって、選択された質量及び電荷を有するイオン１のみが、分解開孔１５１を通るように導かれることとなる。他のイオンは、質量分解デバイス１５０又は質量分析器１３０の壁に衝突し、システム内でそれ以上移動することができないことになる。
【００２５】
第２の四重極レンズ１４０が、質量分析器１３０の出力部と質量分解デバイス１５０との間に配置されてよい。
【００２６】
コリメータ１８０が、質量分解デバイス１５０から下流に配置される。コリメータ１８０は、分解開孔１５１を通過したイオン１を受け入れ、複数の平行な又は略平行なビームレットから生成されるリボンイオンビームを生成する。質量分析器１３０の出力部（すなわち、遠位端）と、コリメータ１８０の入力部（近位端）とは、一定の距離だけ離間し得る。質量分解デバイス１５０は、これら２つの構成要素間のスペースに配置される。
【００２７】
第３の四重極レンズ１６０が、質量分解デバイス１５０とコリメータ１８０の入力部との間に配置されてよい。また、第４の四重極レンズ１７０も、質量分解デバイス１５０とコリメータ１８０の入力部との間に配置されてよい。
【００２８】
特定の実施形態では、四重極レンズが、他の位置に配置されてもよい。例えば、第３の四重極レンズ１６０は、第２の四重極レンズ１４０と質量分解デバイス１５０との間に配置されてもよい。更に、特定の実施形態では、四重極レンズのうちの１以上を省略することができる。
【００２９】
コリメータ１８０の下流に位置するのは、加速／減速段１９０であってよい。加速／減速段１９０は、エネルギー純度モジュールと称され得る。エネルギー純度モジュールは、イオンビームの偏向、減速、及び集束を独立して制御するように構成されたビームラインレンズ構成要素である。例えば、エネルギー純度モジュールは、垂直静電エネルギーフィルタ（VEEF）又は静電フィルタ（EF）であってよい。
【００３０】
イオン１は、イオンビーム１９１として加速／減速段１９０を出て、エンドステーション２００に入る。イオンビーム１９１は、リボンイオンビームであってよい。加工対象物１０は、エンドステーション２００内に配置される。
【００３１】
したがって、ビームラインイオン注入システムは、エンドステーション２００内で終端する複数の構成要素を備える。上述したように、これらの構成要素は、イオン源１００、抽出光学素子１１０、四重極レンズ１２０、１４０、１６０、１７０、質量分析器１３０、質量分解デバイス１５０、コリメータ１８０、及び加速／減速段１９０を含む。なお、これらの構成要素のうちの１以上は、ビームラインイオン注入システム内に含まれなくてもよい。
【００３２】
更に、上述した開示は、その高さよりもはるかに大きい幅を有するリボンイオンビームを説明しているが、他の実施形態も可能である。例えば、走査されるスポットビームが、エンドステーション２００に入ってよい。走査されるスポットビームは、典型的には円形のイオンビームであり、これを側方に走査して、リボンイオンビームと同じ効果を生成する。
【００３３】
コントローラ１９５を使用して、システムを制御することができる。コントローラ１９５は、処理ユニット及び関連するメモリデバイスを有する。このメモリデバイスは、指示命令であって、処理ユニットによって実行されると、システムが本明細書で説明される機能を実行することを可能にする指示命令を含む。このメモリデバイスは、フラッシュROM、電気的に消去可能なROM、又は他の適切なデバイスなどの不揮発性メモリを含む、任意の非一過性の記憶媒体であってよい。他の実施形態では、メモリデバイスが、RAMやDRAMのような揮発性メモリであってもよい。特定の実施形態では、コントローラ１９５が、汎用コンピュータ、埋め込み型プロセッサ、又は特別に設計されたマイクロコントローラであってもよい。コントローラ１９５の実際の実装は、本開示によって限定されるものではない。
【００３４】
図２は、一実施形態によるエンドステーション２００を示している。上述したように、加工対象物１０は、エンドステーション２００内に配置される。イオンビーム１９１は、エンドステーション２００に入り、加工対象物１０に向けられる。加工対象物１０は、プラテン２１０によって保持されてよい。プラテン２１０は、プラテン２１０の前面に垂直な軸の周りで回転することができる。また、プラテン２１０は、プラテン２１０の前面に平行な軸２１１の周りで回転することもできる。加えて、プラテン２１０は、方向２１２に沿った線形移動が可能であってよい。無論、プラテン２１０は、これらの機能の全部よりも少ない機能を有してもよい。
【００３５】
プラズマフラッドガン２２０を、エンドステーション２００内でイオンビーム１９１の近傍に配置してよい。プラズマフラッドガン２２０を使用して、低エネルギー電子を放出し、空間電荷の吹き上げを減少させ、加工対象物１０を中性化する。特に注目すべきは、プラズマフラッドガン２２０が、希ガス又は非反応性ガスから生成されたプラズマから電子の形態を採る正味の負に帯電したフラックスを放出するためにのみ使用され、分子解離からの原子又は分子ラジカルなどの他のプラズマ種は放出しないことである。言い換えると、プラズマフラッドガン２２０は、キセノンなどの不活性ガスを用いて電子を放出する。プラズマフラッドガン２２０は、加工対象物１０の特性を変化させるものではない。
【００３６】
一実施形態では、プラズマフラッドガン２２０が、実質的に金属のない内面を有するプラズマチャンバ２２１を備え得る。無線周波数コイル２２２が、チャンバ内に封入されたガスを直接的に励起するために、プラズマチャンバ２２１内に配置され、したがって、所望のプラズマを生成し維持することができる。プラズマチャンバ２２１は、片側に、そこを通ってプラズマがプラズマチャンバ２２１から流れ出て、イオンビーム１９１のイオンと係合（engagement）することができるところの細長い出口開孔２２３を有してよい。一連の磁石２２４が、プラズマチャンバ２２１の周りに配置されて、内部で生成されたプラズマを包含及び制御することができる。特に、磁石２２４は、プラズマチャンバ２２１の壁の外側に配置されてもよく、それらのそれぞれの磁場は、プラズマチャンバ２２１の壁を通って延びている。
【００３７】
より具体的には、プラズマチャンバ２２１の内装部分は、グラファイトや炭化ケイ素（SiC）のような非金属導電性材料から作製されてよい。プラズマチャンバ２２１の側壁内にはフィードスルーガスパイプが設けられ、これを介して１以上のガス状物質がプラズマチャンバ２２１に供給されてよい。ガス状物質には、キセノン（Xe）、アルゴン（Ar）、又はクリプトン（Kr）などの不活性ガスが含まれ得る。ガス圧は、典型的には、１から５０mTorrの範囲内に維持される。
【００３８】
無線周波数コイル２２２は、プラズマチャンバ２２１の中央を概して貫通して延在する細長い形状を有してよい。無線周波数コイル２２２の一端は、RF電源に接続されてよく、RF電源は、プラズマチャンバ２２１内でRF電力を誘導結合することができる。RF電力は、例えば、２MHz、１３．５６MHz、及び２７．１２MHzなどの、典型的な周波数で機能することができる。無線周波数コイル２２２は、プラズマチャンバ２２１内に完全に封入されてもよい。プラズマチャンバの側壁において、出口開孔２２３が、生成されたプラズマがイオンビーム１９１と接触するように流れることを可能にするように配置される。リボン形状のイオンビームについては、出口開孔２２３が、リボンの幅を実質的にカバーしてよい。
【００３９】
一実施形態によれば、プラズマフラッドガン２２０からのプラズマが、プラズマチャンバ２２１のすぐ外側を通過するイオンビーム１９１と共にプラズマブリッジを生成することが望ましいだろう。前述したように、プラズマチャンバ２２１は、プラズマチャンバ２２１内に生成されたプラズマを包含及び制御するように配置された永久磁石又は電磁石のうちの何れかなどの一連の磁石２２４を含んでよい。また、これらの磁石２２４の特性が、出口開孔２２３を介してプラズマチャンバ２２１を出る際のプラズマの特性を制御するように、それらの磁石を配置することもできる。
【００４０】
他の実施形態では、プラズマフラッドガン２２０が、熱イオン放射（thermoionic emission）を生成するためにフィラメントが使用される、バーナス（Bernas）型イオン源であってもよい。アルゴンなどのガスが、プラズマチャンバの中に導入される。放出された電子を使用して、プラズマチャンバ内のプラズマを励起する。次いで、プラズマからの電子が、出口開孔を通してプラズマチャンバから抽出される。
【００４１】
言い換えれば、プラズマフラッドガン２２０は、様々な様態で構築されてよく、その実装は本開示によって限定されるものではない。
【００４２】
したがって、プラズマフラッドガン２２０からの電子は、磁場によって閉じ込められて、それらの経路をイオンビーム１９１に向けることができる。特定の実施形態では、プラズマフラッドガン２２０が、使用されなくてもよい。
【００４３】
補助プラズマ源２７０が、エンドステーション２００内に配置される。プラズマフラッドガン２２０とは異なり、補助プラズマ源２７０は、イオン及び／又はラジカルを、１以上の出口開孔２７５を通して加工対象物１０に近接するエリアの中に放出するために使用される。周知のように、ラジカルは、不対原子価電子（unpaired valence electron）を有する分子又は原子種である。その結果、ラジカルは、典型的には著しく反応性である。ラジカルは、典型的には、補助プラズマ源２７０内のより大きな分子の解離によって生成される。特定の実施形態では、補助プラズマ源２７０が、加工対象物１０の３０cm以内に配置されるが、他の実施形態も可能である。補助プラズマ源２７０は、円筒形として図示されているが、これは単なる例示であり、補助プラズマ源２７０は、任意の形状であってもよいことが理解される。
【００４４】
特定の実施形態では、ヒータ２４０も、エンドステーション２００内に配置されてよい。ヒータ２４０は、ヒータ２４０と補助プラズマ源２７０との両方がイオンビーム１９１の同じ側に配置されるように、補助プラズマ源２７０の近くに位置付けられてよい。ヒータ２４０は、ヒートランプ、LED、又は抵抗加熱器を含む、任意の適切なデバイスであってよい。図２は、イオンビーム１９１とヒータ２４０との間に配置された補助プラズマ源２７０を示しているが、他の構成も可能である。例えば、ヒータ２４０は、イオンビーム１９１と補助プラズマ源２７０との間に配置されてもよい。別の一実施形態では、ヒータ２４０と補助プラズマ源２７０とが、イオンビーム１９１の両側に配置されてもよい。
【００４５】
図３Ａで示されている一実施形態では、補助プラズマ源２７０が、円筒形であってよい外側ハウジング２３１を備えているが、他の形状も可能である。外側ハウジング２３１は、アルミニウム又は何らかの他の適切な材料から構築されてよい。外側ハウジング２３１内には、アンテナ２３２があり、これは、保護用カバー２３３によって囲まれ得る。アンテナ２３２は、金属などの導電性材料から構築されてよく、U字型であってよい。アンテナ２３２は、保護用カバー２３３を用いて被覆され、又は保護用カバー２３３内で同軸になっている。保護用カバー２３３は、補助プラズマ源２７０内で生成されたプラズマ２７４からアンテナ２３２を保護するために、セラミック材料であってよい。外側ハウジング２３１は、１以上の出口開孔２７５を含む。１以上の出口開孔２７５を通って、プラズマ２７４が、補助プラズマ源２７０を出て、エンドステーション２００に入る。作動時には、外側ハウジング２３１によって画定される空間の中にプロセスガスが導入される。アンテナ２３２は、RF電源２３５を使用してエネルギー供給される。このエネルギーは、補助プラズマ源２７０内にプラズマ２７４を生成する。次いで、プラズマ２７４は、１以上の出口開孔２７５を介して補助プラズマ源２７０を出る。
【００４６】
図３Ｂは、別の一実施形態による補助プラズマ源２７０を示している。この実施形態では、補助プラズマ源２７０が、外側ハウジング２５１の外側に配置されたアンテナ２５２を有する。アンテナ２５２は、RF電源２５５を使用してエネルギー供給される。例えば、アンテナ２５２に近接する壁は、誘電体材料であってよく、その結果、アンテナ２５２からのエネルギーは、壁を通過して、外側ハウジング２５１によって画定される空間の中に入る。プロセスガスが、この空間の中に導入され、エネルギー供給されると、プラズマ２７４を生成する。次いで、プラズマ２７４は、１以上の出口開孔２７５を介して補助プラズマ源２７０を出る。
【００４７】
補助プラズマ源２７０向けに、他の種類のデバイスが使用されてもよい。例えば、間接加熱カソード（IHC）イオン源が使用されてよい。代替的に、バーナス源が使用されてよい。別の一実施形態では、誘導結合プラズマ（ICP）又は容量結合プラズマ（CCP）源を使用することができる。したがって、補助プラズマ源２７０は、図３Ａ〜図３Ｂで示されているものに限定されない。
【００４８】
図４Ａで示されているような特定の実施形態では、イオンビーム１９１が加工対象物１０と衝突する箇所において、１以上の出口開孔２７５が加工対象物１０に向けてプラズマ２７４を放出するように、補助プラズマ源２７０が方向付けられてよい。このやり方では、イオンビーム１９１が、プラズマ２７４と協働して、加工対象物１０を処理する。例えば、プラズマ２７４内のイオン及びラジカルは、イオンビーム１９１に曝露されているエリア内の加工対象物１０上に堆積し得る。図２に関して説明されたように、エンドステーション２００は、必要に応じて、プラズマフラッドガン２２０及び／又はヒータ２４０を含んでよい。
【００４９】
図４Ｂは、別の一実施形態による、エンドステーション２００を示している。この実施形態では、１以上の出口開孔２７５が加工対象物１０と直接的に対向するように、補助プラズマ源２７０が方向付けられる。このやり方では、プラズマ２７４の流れが、イオンビーム１９１と平行である。図２に関して説明されたように、エンドステーション２００は、必要に応じて、プラズマフラッドガン２２０及び／又はヒータ２４０を含んでよい。
【００５０】
図４Ａ〜図４Ｂで示されている実施形態では、プロセスガスが、補助プラズマ源２７０の中に導入され得る。アンテナは、RF電源の使用を介するなどしてエネルギー供給される。アンテナ内のエネルギーは、補助プラズマ源２７０内のプロセスガスをイオン化し、プラズマ２７４を生成させる。次いで、このプラズマ２７４は、１以上の出口開孔２７５を通って出て、加工対象物１０に向かう。特定の実施形態では、補助プラズマ源２７０と加工対象物１０との間に電圧差が存在してよい。例えば、補助プラズマ源２７０は、加工対象物１０よりも正にバイアスされてよい。幾つかの実施形態では、補助プラズマ源２７０が、加工対象物１０よりも０〜５０００Vだけ正にバイアスされてよい。特定の実施形態では、補助プラズマ源２７０が、加工対象物１０よりも０〜５００Vの間だけ正にバイアスされてよい。この実施形態では、補助プラズマ源２７０内の正のイオンが、加工対象物１０に向けて加速される。代替的に、補助プラズマ源２７０は、加工対象物１０よりも負にバイアスされてよい。この実施形態では、補助プラズマ源２７０内の正のイオンが、加工対象物１０によって幾らか反発される。他の実施形態では、補助プラズマ源２７０が、加工対象物１０と同じ電位にあってよい。それによって、補助プラズマ源２７０からのイオン及びラジカルのフラックスが、１以上の出口開孔２７５を通って単にドリフトする。
【００５１】
図４Ａで示されている実施形態では、プラテン２１０が、方向２１２に沿って上方に移動するにつれて、加工対象物１０の一部分が、イオンビーム１９１と補助プラズマ源２７０からのプラズマ２７４とに曝露される。この曝露の後で、加工対象物１０のその一部分は、次に、ヒータ２４０によって加熱されてよい。
【００５２】
図４Ｂで示されている実施形態では、加工対象物１０が、先ず、イオンビーム１９１によって処理され、次いで、上方に移動したときにプラズマ２７４によって処理される。イオンビーム１９１とプラズマ２７４とに曝露された後で、加工対象物１０は、次いで、ヒータ２４０によって熱プロセスを受けてよい。
【００５３】
イオンビーム１９１及び／又はプラズマ２７４による処理に続いて熱を使用することによって、有益な用途がもたらされる。
【００５４】
図４Ａ〜図４Ｂで示されている構成では、任意の種類の補助プラズマ源が採用され得ることに留意されたい。したがって、補助プラズマ源２７０の種類及びその方向の選択は、実行されているプロセス及び他の考慮事項に基づく設計の判断に委ねられる。
【００５５】
補助プラズマ源２７０の中へのプロセスガスの流量、ならびにアンテナによって印加されるエネルギーは、補助プラズマ源２７０から抽出されるラジカルとイオンの数を決定することにおける要因である。特定の実施形態では、プロセスガスが、不活性ガスで希釈されて、プラズマを維持し、又はプロセス制御のための所望の種のラジカルとイオンの数を低減させる。
【００５６】
図１は、イオン注入に関連して記載されているが、エンドステーション２００は、任意の半導体処理システムと共に利用され得ることが理解される。以上、ソースエンジニアリングソースを用いた半導体処理システムについて説明したが、この半導体処理システムの様々な用途について説明することにする。
【００５７】
一実施形態では、図１の半導体処理システムが、図４Ａで示されている構成を使用して、イオン注入プロセスを実行するために使用されてよい。上述したように、図４Ａのエンドステーションは、イオンビーム１９１が加工対象物１０に衝突する箇所において、補助プラズマ源２７０からのプラズマ２７４を加工対象物１０に向ける。このやり方では、加工対象物１０の表面と同時に、イオンビーム１９１とプラズマ２７４との間に相互作用が存在する。
【００５８】
この実施形態では、ターゲット種を、加工対象物１０の中に注入することが望ましい。例えば、ターゲット種は、第III族の元素、第IV族の元素、又は第V族の元素であってよい。例えば、一実施形態では、ヒ素が所望の種であってよい。所望の種は、補助プラズマ源２７０の中に導入される。所望の種は、ターゲット種を含む分子の形態で導入されてよい。この所望の種は、プラズマ２７４を生成するために励起される。図５で示されているように、イオンビーム１９１が加工対象物１０に衝突する箇所の近くで、プラズマ２７４が加工対象物１０に向けて拡散する。プラズマ２７４からのイオンとラジカルは、膜２７７などの形態で、加工対象物１０の表面上に配置され得る。アルゴン、キセノン、又はクリプトンなどのガスが、イオン源１００（図１参照）に導入され、イオンビーム１９１を生成するために使用される。特定の実施形態では、ガスが、ネオン、アルゴン、キセノン、又はクリプトンなどの第VIII族の元素として規定される不活性種であってよい。イオンビーム１９１は、加工対象物１０上の膜２７７の近傍の又は膜２７７として堆積された、プラズマ２７４からのイオンとラジカルに衝突する。これらの衝突は、イオンビーム１９１内のイオンからのエネルギーの大部分を、プラズマ２７４からのイオンとラジカルに伝達する。これにより、プラズマ２７４からのイオンとラジカルは、加工対象物１０の表面を貫通するのに必要な速度を得る。したがって、イオンビーム１９１内のイオンのエネルギーは、プラズマ２７４からのイオンとラジカルに与えられる。これにより、膜２７７内のイオンとラジカルを、加工対象物１０の中に打ち込むことができる。この実施形態では、イオンビーム１９１を使用して、プラズマ２７４からのイオンとラジカルを叩き込む。したがって、従来のイオン注入装置とは異なり、イオン源１００内のイオンは、エンドステーション２００内の補助プラズマ源２７０内で生成されるイオンとラジカルを打ち込むためのエネルギーを供給するために使用される。
【００５９】
したがって、この実施形態では、イオンビーム１９１が、エネルギーを供給するために使用され、一方で、補助プラズマ源２７０は、所望の種を供給するために使用される。上記の説明は、不活性ガス及びヒ素を使用するが、これらは純粋に例示的なものであり、本開示はこの実施形態に限定されない。イオンビーム１９１は、任意のイオン種から生成されてよい。幾つかの実施形態では、イオンビームがシリコンウエハの導電性に影響を及ぼさないように、不活性元素又は第IV族の元素などの特定の種が使用されてよい。ターゲット種は、ホウ素及びガリウムなどの第III族の元素、並びにリン及びヒ素などのV族の元素を含む、任意の所望の種であってよい。特定の実施形態では、第III族の元素及び第V族の元素が、BF3、AsH3、PH3などの分子を形成するために他の元素と結合されてよい。
【００６０】
別の一実施形態では、本明細書で説明される半導体処理システムを、エッチングプロセス向けに使用することができる。具体的には、補助プラズマ源２７０を使用することにより、加工対象物に近接してより化学的に活性なラジカルを生成することができる。この場合、補助プラズマ源２７０は、第VII族の元素やこれらの元素を含有する分子のようなエッチング化学のイオン、ラジカル、及び準安定中性物質を生成するために使用される。これらのイオン及び準安定中性物質は、補助プラズマ源２７０から出て、加工対象物１０に向けてドリフトする。補助プラズマ源２７０からのイオンは、低エネルギーを有するので、これらのイオンは、加工対象物１０の表面又は表面の近くに堆積する。
【００６１】
特定の一実施形態では、ハロゲン含有ガスが、補助プラズマ源２７０の中に導入されて、イオンを生成する。補助プラズマ源２７０を出る低エネルギーのイオン及びラジカルは、加工対象物１０の表面上に薄膜を形成することができる。この薄膜は、加工対象物１０と反応して、イオンビーム１９１によって与えられるエネルギーを用いて加工対象物１０をエッチングする。特定の実施形態では、イオンビーム１９１が、アルゴンなどの不活性ガスを含んでよい。一実施形態では、図４Ａの実施形態を使用して、膜が形成されている間に、イオンビーム１９１を加工対象物１０の一部分に向ける。別の一実施形態では、図４Ｂの実施形態を使用して、膜が形成された後に、イオンビーム１９１を加工対象物１０の一部分に向ける。
【００６２】
別の特定の一実施形態では、CF4と酸素が、補助プラズマ源２７０内でイオン化及び解離される。アルゴンのような不活性ガスから構成されるイオンビーム１９１を用いて、加工対象物１０の表面をエッチングする。
【００６３】
更に別の特定の一実施形態では、加工対象物１０の表面上に自然酸化物層が形成される。この自然酸化物層は、補助プラズマ源２７０内の水素をイオン化することによってエッチングされ得る。アルゴンのような不活性ガスから構成されるイオンビームを用いて、加工対象物１０の表面から自然酸化物をエッチングする。
【００６４】
別の一実施形態では、図１〜図４の半導体処理システムが、堆積のために使用されてよい。堆積される材料は、補助プラズマ源２７０内でイオン化されてよい。材料は、ドーパントであってよく、又は加工対象物１０向けの被覆として使用される材料であってもよい。その材料からのイオンとラジカルは、補助プラズマ源２７０を出て、加工対象物１０に向けてドリフトし、そこで加工対象物１０の表面上に堆積される。
【００６５】
特定の一実施形態では、プロセスガスがCH4であってよく、一方で、イオンビーム１９１は、炭素などの第IV族の元素を含む。これにより、加工対象物１０内でよりボックス状のプロファイルが可能になる。対照的に、イオンビーム１９１を単独で使用すると、逆行プロファイルが生じる。
【００６６】
したがって、イオンビーム１９１及び補助プラズマ源２７０が同時に使用される用途では、イオンビーム１９１を使用して、２つの機能のうちの少なくとも１つを実行することができる。
【００６７】
先ず、イオンビーム１９１は、補助プラズマ源２７０からのイオン又はラジカルを、加工対象物１０に向けて加工対象物１０の中へ打ち込むために必要とされるエネルギーを供給することができる。この一例は、図５で示されているように、イオンビーム１９１を用いて、プラズマ２７４からのイオンを加工対象物１０の中に叩き込む。
【００６８】
次に、イオンビーム１９１は、加工対象物１０の表面での化学反応を促進し又は引き起こすために、追加の種を供給することができる。これは、多くのやり方で実現することができる。先ず、イオンビーム１９１は、下にある加工対象物１０の結合を弱めて、加工対象物１０の表面が堆積層と反応できるようにする。次に、イオンビーム１９１は、より多くの反応のために、堆積層を下にある加工対象物１０の中に相互混合させることができる。第３に、イオンビーム１９１は、堆積層と加工対象物１０とから作製された新しい成形化合物を遊離又は揮発させることができる。この新たに形成された化合物のスパッタリング歩留まりは、加工対象物１０上のイオンビーム１９１だけのスパッタリング歩留まりよりもはるかに高くなり得る。例えば、エッチングプロセスでは、CF4と酸素ラジカルが、加工対象物１０の表面上に窒化ケイ素を有するCFxポリマー型の材料を生成する。結果として得られたSiFxCy化合物は、イオンビーム１９１のエネルギーによって揮発する。
【００６９】
更に別の一実施形態では、補助プラズマ源２７０とイオンビーム１９１の使用は、同時に行われなくてもよい。例えば、加工対象物１０は、これらのソースのうちの一方によって処理され、次いで、これらのソースのうちの他方によって後で処理されてよい。
【００７０】
例えば、一実施形態では、補助プラズマ源を使用して、加工対象物１０の前処理を提供することができる。このプロセスのフローチャートを図６で示している。この実施形態では、図４Ａ又は図４Ｂの実施形態を使用してよい。というのも、イオンビーム１９１は、前処理中に有効ではないからである。先ず、プロセス５００で示されているように、イオンビーム１９１は無効である。プロセス５１０で示されているように、アンモニア（NH3）及びNF3などの１以上のエッチング種が、補助プラズマ源２７０の中に導入される。補助プラズマ源２７０は、イオン及び他のラジカルを生成する。これらのイオン及びラジカルは、補助プラズマ源２７０を出て、加工対象物１０に向けてドリフトし、プロセス５２０で示されているように、加工対象物１０の酸化ケイ素層と反応する。プロセス５３０で示されているように、イオン及びラジカルに曝露された加工対象物１０の一部分が、次いで、ヒータ２４０によって加熱されるように、加工対象物１０が走査される。プロセス５４０で示されているように、熱が、加工対象物１０の表面上で生成された反応酸化ケイ素を昇華させるのに役立つ。このプロセスは、加工対象物１０の表面が洗浄されるまで繰り返される。この後、プロセス５５０で示されているように、イオンビーム１９１によって加工対象物１０に別のプロセスを施すことができる。有利なことに、加工対象物１０は、前処理プロセスと、プロセス５５０で示されている第２のプロセスとの全体を通して、エンドステーション２００内に留まる。言い換えると、加工対象物１０は、前処理と第２のプロセスとの間にエンドステーションを離れない。
【００７１】
別の一実施形態では、上述のプロセスが、加工対象物１０がプラテン２１０上に配置されていないときに実行されてよい。この実施形態では、このプロセスが、プラテン２１０を洗浄する役割を果たす。
【００７２】
別の一実施形態では、補助プラズマ源２７０が、加工対象物１０の後処理に使用される。例えば、後処理を使用して、加工対象物１０の表面を安定化処理するか、又はイオン注入プロセスによって引き起こされた損傷を修復するかの何れかであってよい。このフローチャートを図７に示している。先ず、上述したように、イオンビーム１９１を用いて加工対象物１０を処理する。次いで、プロセス６１０で示されているように、プロセスガスが、補助プラズマ源２７０の中に導入される。プロセスガスは、水素／窒素の混合物を含んでよい。プロセス６２０で示されているように、補助プラズマ源２７０からのイオンとラジカルは、加工対象物１０の表面に向けられる。プロセス６３０で示されているように、加工対象物１０は、例えば摂氏１００度と摂氏５００度との間の温度で、ヒータ２４０を通過して走査される。損傷修復は、低温のフォーミングガス（forming gas）を用いて機能することが示されており、プラズマアニールと称される。プロセス６４０で示されているように、安定化処理は、水素や窒素のラジカルを表面のダングリングボンドと反応させることによって生じる。
【００７３】
一実施形態では、図７で示されている後処理が、イオンビーム１９１が無効にされている間に実行される。別の一実施形態では、後処理が、図４Ｂで示されている実施形態を使用して実行されてよい。具体的には、加工対象物１０が、イオンビーム１９１によって注入される。加工対象物１０が方向２１２において上方に移動すると、注入された部分が、次いで、補助プラズマ源２７０からのプロセスガスに曝露される。その後、その注入部分は、次いで加熱される。したがって、この実施形態では、加工対象物１０が、加工対象物１０の単一の走査中に、イオンビーム１９１によって注入され、後処理される。言い換えれば、加工対象物の一部分は、その第１の部分とは異なる加工対象物の第２の部分がプラズマに曝露されている間に、イオンビームに曝露される。
【００７４】
したがって、本開示は、イオン及びラジカルのソースがエンドステーション２００内に組み込まれている半導体処理システムを説明する。従来、エンドステーション２００内にイオン又はラジカルが導入されないことを保証するために、多大な努力が払われてきた。具体的には、プラズマフラッドガン２２０が、主として電子がエンドステーション２００の中に放出されることを保証するように設計されている。本半導体処理システムは、故意にイオンとラジカルをエンドステーション２００の中に導入する。特定の実施形態では、これらのイオンとラジカルが、イオンビーム１９１の使用と同時に導入されて、他の方法では不可能な用途を実行する。
【００７５】
上述の開示は、補助プラズマ源２７０をビームラインイオン注入システムと共に使用すると説明しているが、他の実施形態も可能である。たとえば、図８はそのような一例を示している。この図面では、半導体処理システムが、複数のチャンバ壁７０１から構成されるイオン源チャンバ７００を含む。特定の実施形態では、これらのチャンバ壁７０１のうちの１以上が、石英などの誘電体材料から構築されてよい。RFアンテナ７１０が、第１の誘電体壁７０２の外側表面上に配置されてよい。RFアンテナ７１０は、RF電源７２０によって電力供給されてよい。RFアンテナ７１０に供給されたエネルギーは、イオン源チャンバ７００内に放射されて、ガス入口７３０を介して導入される供給ガスをイオン化する。他の実施形態では、ガスが、例えば、間接加熱カソード（IHC）、容量結合プラズマ源、誘導結合プラズマ源、バーナス源、又は任意の他のプラズマ生成器の使用を介するなどして、異なったやり方でイオン化される。
【００７６】
抽出プレート７４０と称される１つのチャンバ壁は、そこを通ってイオンがイオン源チャンバ７００から出ることができるところの抽出開孔７４５を含む。抽出プレート７４０は、チタン、タンタル、又は別の金属などの導電性材料から構築されてよい。抽出プレート７４０は、幅が３００ミリメートルを超えることがある。更に、抽出開孔７４５は、加工対象物１０の直径より広くてよい。特定の実施形態では、電極などの抽出光学素子７５０を抽出開孔７４５の外側に配置して、イオン源チャンバ７００内で生成されたイオンを、加工対象物１０に向けて加速させることができる。
【００７７】
プラテン７６０は、抽出開孔７４５に近接してイオン源チャンバ７００の外側に配置される。加工対象物１０は、プラテン７６０上に配置される。
【００７８】
特定の実施形態では、補助プラズマ源２７０が、図３Ａに関して説明されたようになっていてよい。他の実施形態では、補助プラズマ源２７０が、図３Ｂに関して説明されたようになっていてよい。更に、補助プラズマ源２７０の出口開孔２７５は、図４Ａ又は図４Ｂで示されているように方向付けられてよい。
【００７９】
特定の実施形態では、プラズマフラッドガン２２０が使用されなくてよい。プラズマフラッドガン２２０は、上述のように機能する。
【００８０】
本明細書で説明されるプロセスの全ては、図８で示されている構成を使用して実行されてもよい。
【００８１】
本明細書で説明される半導体処理システム及び方法は、多くの利点を有する。
【００８２】
叩き込みを用いた注入の場合、注入の深さは、より厳密に制御され得る。更に、AsH3のような分子が注入される場合、水素イオンの深さは、叩きこみを用いてより良好に制御され得る。叩き込みの利用に関連する更なる利益が存在する。先ず、注入されたイオンからのストラグル（straggle）が、堆積された膜のエネルギー吸収によって低減され得る。これは、側方ストラグルがゲートの下で短チャネル効果を引き起こす可能性がある、ソース／ドレイン延長（extension）のような用途にとって有益である。次に、結果として得られるドーパントプロファイルは表面ピーク（surface peaked）になり、表面ピークキャリア集中を生成し得る。これは、近面がケイ素化合物プロセスによって消費される接点のような用途に有利であり、この領域内の低接触抵抗が望ましい。第３に、差し迫ったイオン（impending ion）が、堆積した膜を隣接するフィン構造にスパッタリングして、フィンの側壁ドーピングを改善し得る。
【００８３】
エッチングの場合では、補助プラズマ源２７０を使用することにより、後続のプロセスが行われるのと同じエンドステーション内の自然酸化物層を取り除くことができる。エッチング及び堆積の用途におけるこの構成の更なる利点は、連続したプロセスによって低エネルギーを維持しながら、より厚い膜を処理又は生成することができることである。不要なスパッタリングや下層の損傷を防ぐために、低エネルギーが役立つことがある。
【００８４】
連続した動作の場合では、エンドステーション内で補助プラズマ源２７０を使用することにより、前処理洗浄プロセス後に加工対象物を移送する必要がなくなる。これはまた、洗浄とプロセス（すなわち、堆積、注入、エッチング）との間の時間を短縮する。例えば、用途が自然酸化物層に敏感である場合、加工対象物の表面を洗浄してから加工対象物を所望のプロセスに晒すまでの時間を短縮することにより、自然酸化物層の再成長が最小限に抑えられる。
【００８５】
本開示の範囲は、本明細書で説明された具体的な実施形態に限定されるものではない。上述したもの以外の本開示の様々な実施形態及び本開示の変形例は、本明細書に説明したものと同様に、上述の説明及び添付図面から、当業者には明らかである。このため、そのような上記以外の実施形態及び変形例は、本開示の範囲に含まれるものである。更に、本明細書では、本開示を、特定の目的のための特定の環境における特定の実装の文脈で説明したが、当業者は、その有用性がそれに限定されず、本開示が、任意の数の目的のために任意の数の環境において有益に実装され得ることを認識するであろう。したがって、本願の特許請求の範囲は、本明細書に記載した本開示の範囲及び精神を最大限広く鑑みた上で、解釈されたい。
【図１】
2021528817.tif 000003
【図２】
2021528817.tif 000004
【図３Ａ】
2021528817.tif 000005
【図３Ｂ】
2021528817.tif 000006
【図４Ａ】
2021528817.tif 000007
【図４Ｂ】
2021528817.tif 000008
【図５】
2021528817.tif 000009
【図６】
2021528817.tif 000010
【図７】
2021528817.tif 000011
【図８】
2021528817.tif 000012
【国際調査報告】
2021528817.tif 000013
2021528817.tif 000014